(57)【特許請求の範囲】
【請求項１】
テトラフルオロエチレン単位及びパーフルオロ（アルキルビニルエーテル）単位のみからなる共重合体に、前記共重合体の融点よりも２５℃以上低い温度、かつ、２３０℃以上の照射温度で、放射線を照射することにより得られた
ことを特徴とする改質含フッ素共重合体。
【請求項２】
請求項１記載の改質含フッ素共重合体からなることを特徴とするフッ素樹脂成形品。
【請求項３】
テトラフルオロエチレン単位及びパーフルオロ（アルキルビニルエーテル）単位のみからなる共重合体を成形する工程、並びに、
成形された前記共重合体に、前記共重合体の融点よりも２５℃以上低い温度、かつ、２３０℃以上の照射温度で、放射線を照射する工程を有する成形品の製造方法により得られた
ことを特徴とするフッ素樹脂成形品。
【請求項４】
成形は、圧縮成形、射出成形又は押出成形である請求項３記載のフッ素樹脂成形品。
【請求項５】
シートである請求項２、３又は４記載のフッ素樹脂成形品。
【請求項６】
テトラフルオロエチレン単位及びパーフルオロ（アルキルビニルエーテル）単位のみからなる共重合体は、パーフルオロ（アルキルビニルエーテル）単位が全単量体単位の０．１〜１２質量％である請求項２、３、４又は５記載のフッ素樹脂成形品。
【請求項７】
テトラフルオロエチレン単位及びパーフルオロ（アルキルビニルエーテル）単位のみからなる共重合体の融点が２８０〜３２２℃である請求項２、３、４、５又は６記載のフッ素樹脂成形品。
【請求項８】
パーフルオロ（アルキルビニルエーテル）は、パーフルオロ（プロピルビニルエーテル）である請求項２、３、４、５、６又は７記載のフッ素樹脂成形品。
【請求項９】
テトラフルオロエチレン単位及びパーフルオロ（アルキルビニルエーテル）単位のみからなる共重合体を成形する工程、並びに、
成形された前記共重合体に、前記共重合体の融点よりも２５℃以上低い温度、かつ、２３０℃以上の照射温度で、放射線を照射する工程を有する
ことを特徴とするフッ素樹脂成形品の製造方法。
【請求項１０】
放射線の照射線量が１０ｋＧｙ〜２５０ｋＧｙである請求項９記載のフッ素樹脂成形品の製造方法。
【発明の詳細な説明】
【技術分野】
【０００１】
本発明は、改質含フッ素共重合体、フッ素樹脂成形品、及び、フッ素樹脂成形品の製造方法に関する。
【背景技術】
【０００２】
含フッ素共重合体は、耐熱性、耐薬品性、耐候性、耐汚染性などに優れ、半導体、自動車、建築、電気・電子、化学プラント、医薬関連等の様々な分野で用いられている。
このような含フッ素共重合体の、耐熱性や機械的特性、耐放射線性等といった諸特性を更に改善する方法が種々検討されている。
【０００３】
含フッ素共重合体の改質方法の一つとして、放射線を照射することが知られている。このような改質方法としては、一般に、含フッ素共重合体を融点以上に加熱して、放射線を照射する方法が知られている（特許文献１〜２）。
しかしながら、含フッ素共重合体を成形した後、得られた成形品に該含フッ素共重合体の融点温度以上に加熱して放射線を照射すると、成形品の形状が変化してしまうといった問題があった。また、放射線の照射によるフッ素樹脂の劣化が大きくなり、所望の機械的特性が充分得られないといった問題があった。
【０００４】
特許文献３には、予め加熱することなく、粒子加速器から１００ｋＧｙ／ｓｅｃ以上の高線量率の電離性放射線を照射線量２００ｋＧｙ〜１００ＭＧｙの範囲で照射所定の照射線量の電離性放射線を照射することによって該樹脂を架橋し、簡便かつ短時間に、耐熱、耐薬品性を改善させた改質フッ素樹脂の製造方法が開示されている。
【０００５】
特許文献４には、０〜１５０℃、または、０℃から結晶分散温度まで加熱されたフッ素樹脂に、照射量が５Ｇｙ〜５００ｋＧｙで電離性放射線を照射し、照射されたフッ素樹脂を所定の温度で所定時間保持することにより、耐熱劣化特性及び耐圧縮歪み特性を改善したことが開示されている。
【０００６】
特許文献５〜７には、特定範囲の結晶融解熱量を有するテトラフルオロエチレン−パーフルオロ（アルキルビニルエーテル）共重合体又は該共重合体を含む組成物を、１００℃以下の照射条件下で、１０ｋＧｙ以上の電離性放射線を照射したことが開示されている。
【０００７】
特許文献８には、フッ素樹脂と接着し難い金属基材上に、フッ素樹脂を塗布等して、２００℃〜４００℃で電離放射線を照射して架橋させ、該基材から該フッ素樹脂を剥離または分離等をすることにより、改質フッ素樹脂成形体を得る方法が開示されている。
【０００８】
特許文献９には、基材上にフッ素樹脂層を形成した後、該フッ素樹脂層を、フッ素樹脂の融点より１５０℃高い温度までの範囲内の温度に加熱して焼成し、焼成した未架橋フッ素樹脂層の温度を、フッ素樹脂の融点（Ｔｍ）より６０℃低い温度から該融点より１℃低い温度までの範囲内の温度にして、放射線を照射して架橋することにより、耐摩耗性や基材との密着性に優れた架橋フッ素樹脂層を有する複合材料の製造方法が開示されている。
【０００９】
特許文献１０には、フッ素樹脂の融点以上の温度において熱的安定性を有する基材が、架橋したフッ素樹脂膜により被覆された改質フッ素樹脂被覆材であって、フッ素樹脂の架橋が２５０〜４００℃の範囲の温度で電離性放射線により行われることが開示されている。
【先行技術文献】
【特許文献】
【００１０】
【特許文献１】特開平１１−４９８６７号公報
【特許文献２】特開２０００−１８６１６２号公報
【特許文献３】特開平１１−３４９７１１号公報
【特許文献４】特開２００２−３２７０６８号公報
【特許文献５】特開２００７−１３７９８２号公報
【特許文献６】特開２００８−２３１３３０号公報
【特許文献７】特開２００８−２３１３３１号公報
【特許文献８】特開２００２−３０１６６号公報
【特許文献９】特開２０１０−１５５４４３号公報
【特許文献１０】特開２０１１−１０５０１２号公報
【発明の概要】
【発明が解決しようとする課題】
【００１１】
しかしながら、これらの従来の改質方法で得られる含フッ素共重合体は、耐クラック性が未だ不充分であった。
【００１２】
含フッ素共重合体を用いて、小さい成形体、複雑形状の成形体を得る場合には、成形性に優れた流動性の良い材料が必要となる。しかしながら、流動性の優れた含フッ素共重合体は比較的分子量が低いため、耐クラック性に乏しい。このため、上記のような成形体を得る場合には、分子量の高い材料を用いて、押出成形や射出成形等を行わずに、圧縮成形し、その後２次加工して所望の成形体を得ることが一般的であった。このような従来の方法では、生産性効率が悪く最終製品のコストが高くなる課題があった。
【００１３】
本発明は、上記現状に鑑みて、耐クラック性に優れた改質含フッ素共重合体、フッ素樹脂成形品、及び、フッ素樹脂成形品の製造方法を提供することを目的とする。
【課題を解決するための手段】
【００１４】
本発明者らは、かかる要求を検討した結果、特定の含フッ素共重合体に、特定範囲の照射温度で、放射線を照射することにより、耐クラック性に優れた改質含フッ素共重合体とすることができることを見出し、本発明を完成した。
【００１５】
すなわち、本発明は、テトラフルオロエチレン単位及びパーフルオロ（アルキルビニルエーテル）単位のみからなる共重合体に、上記共重合体の融点以下、かつ、２００℃以上の照射温度で、放射線を照射することにより得られたことを特徴とする改質含フッ素共重合体である。
【００１６】
本発明はまた、上記改質含フッ素共重合体からなることを特徴とするフッ素樹脂成形品でもある。
【００１７】
本発明はまた、テトラフルオロエチレン単位及びパーフルオロ（アルキルビニルエーテル）単位のみからなる共重合体を成形する工程、並びに、成形された上記共重合体に、上記共重合体の融点以下、かつ、２００℃以上の照射温度で、放射線を照射する工程を有する成形品の製造方法により得られたことを特徴とするフッ素樹脂成形品でもある。
【００１８】
上記成形は、圧縮成形、射出成形又は押出成形であることが好ましい。
【００１９】
本発明のフッ素樹脂成形品は、シートであることが好ましい。
【００２０】
上記テトラフルオロエチレン単位及びパーフルオロ（アルキルビニルエーテル）単位のみからなる共重合体は、パーフルオロ（アルキルビニルエーテル）単位が全単量体単位の０．１〜１２質量％であることが好ましい。
【００２１】
上記テトラフルオロエチレン単位及びパーフルオロ（アルキルビニルエーテル）単位のみからなる共重合体の融点が２８０〜３２２℃であることが好ましい。
【００２２】
上記パーフルオロ（アルキルビニルエーテル）は、パーフルオロ（プロピルビニルエーテル）であることが好ましい。
【００２３】
本発明は更に、テトラフルオロエチレン単位及びパーフルオロ（アルキルビニルエーテル）単位のみからなる共重合体を成形する工程、並びに、成形された上記共重合体に、上記共重合体の融点以下、かつ、２００℃以上の照射温度で、放射線を照射する工程を有することを特徴とするフッ素樹脂成形品の製造方法でもある。
【００２４】
本発明の製造方法は、放射線の照射線量が１０ｋＧｙ〜２５０ｋＧｙであることが好ましい。
【発明の効果】
【００２５】
本発明によれば、耐クラック性に優れた改質含フッ素共重合体及びフッ素樹脂成形品を得ることができる。
【発明を実施するための形態】
【００２６】
以下に本発明を詳細に説明する。
【００２７】
本発明は、テトラフルオロエチレン単位及びパーフルオロ（アルキルビニルエーテル）単位のみからなる共重合体に、上記共重合体の融点以下、かつ、２００℃以上の照射温度で、放射線を照射することにより得られたことを特徴とする改質含フッ素共重合体である。このため、本発明の改質含フッ素共重合体は、耐クラック性に優れる。
【００２８】
本発明の改質含フッ素共重合体は、上記テトラフルオロエチレン（ＴＦＥ）単位及びパーフルオロ（アルキルビニルエーテル）（ＰＡＶＥ）単位のみからなる共重合体（以下、「ＴＦＥ／ＰＡＶＥ共重合体」ともいう。）に、特定範囲の照射温度で放射線を照射して得られたものである。
【００２９】
上記ＴＦＥ／ＰＡＶＥ共重合体を構成するＰＡＶＥとしては、一般式（１）：
ＣＦ２＝ＣＦＯ（ＣＦ２ＣＦＹ１Ｏ）ｐ−（ＣＦ２ＣＦ２ＣＦ２Ｏ）ｑ−Ｒｆ    （１）
（式中、Ｙ１はＦ又はＣＦ３を表し、Ｒｆは炭素数１〜５のパーフルオロアルキル基を表す。ｐは０〜５の整数を表し、ｑは０〜５の整数を表す。）、及び、一般式（２）：
ＣＦＸ＝ＣＸＯＣＦ２ＯＲ１      （２）
（式中、Ｘは、同一又は異なり、Ｈ、Ｆ又はＣＦ３を表し、Ｒ１は、直鎖又は分岐した、Ｈ、Ｃｌ、Ｂｒ及びＩからなる群より選択される少なくとも１種の原子を１〜２個含んでいてもよい炭素数が１〜６のフルオロアルキル基、若しくは、Ｈ、Ｃｌ、Ｂｒ及びＩからなる群より選択される少なくとも１種の原子を１〜２個含んでいてもよい炭素数が５又は６の環状フルオロアルキル基を表す。）
からなる群より選択される少なくとも１種を挙げることができる。
【００３０】
なかでも、上記ＰＡＶＥとしては、バルキーな側鎖を有するものが好ましく、具体的には、パーフルオロ（プロピルビニルエーテル）が好ましい。
【００３１】
上記ＴＦＥ／ＰＡＶＥ共重合体は、ＰＡＶＥに基づく重合単位を全重合単位に対して０．１〜１２質量％含むことが好ましく、より好ましくは１．０〜８．０質量％、更に好ましくは２．０〜６．５質量％、特に好ましくは３．５〜６．０質量％含む。
なお、上記ＰＡＶＥに基づく重合単位の量は、１９Ｆ−ＮＭＲ法により測定する。
【００３２】
上記ＴＦＥ／ＰＡＶＥ共重合体は、融点が２８０〜３２２℃であることが好ましい。上記融点は、２８５℃以上であることがより好ましく、３１５℃以下であることがより好ましい。
上記融点は、示差走査熱量計〔ＤＳＣ〕を用いて１０℃／分の速度で昇温したときの融解熱曲線における極大値に対応する温度である。
【００３３】
上記ＴＦＥ／ＰＡＶＥ共重合体は、ガラス転移温度（Ｔｇ）が７０〜１１０℃であることが好ましい。
上記ガラス転移温度は、８０℃以上であることがより好ましく、１００℃以下であることがより好ましい。
上記ガラス転移温度は、動的粘弾性測定により測定して得られる値である。
【００３４】
上記ＴＦＥ／ＰＡＶＥ共重合体は、例えば、その構成単位となるモノマーや、重合開始剤等の添加剤を適宜混合して、乳化重合、溶液重合や懸濁重合を行う等の従来公知の方法により製造することができる。
【００３５】
上記ＴＦＥ／ＰＡＶＥ共重合体は、３７２℃におけるメルトフローレート（ＭＦＲ）が１〜５０ｇ／１０分であることが好ましい。ＭＦＲが上述の範囲であると、架橋効果が顕著である。
上記ＭＦＲは、１０ｇ／１０分以上がより好ましく、４０ｇ／１０分以下がより好ましい。上記ＭＦＲは、ＡＳＴＭ  Ｄ１２３８に従って、メルトインデクサー（（株）安田精機製作所製）を用いて、３７２℃、５ｋｇ荷重下で内径２ｍｍ、長さ８ｍｍのノズルから１０分間あたりに流出するポリマーの質量（ｇ／１０分）として得られる値である。
【００３６】
本発明において、上記ＴＦＥ／ＰＡＶＥ共重合体は、該共重合体の融点以下、かつ、２００℃以上の照射温度で、放射線照射される。従って、ＴＦＥ／ＰＡＶＥ共重合体を所望の形状に成形した後でも、成形品の形状を損なうことなく放射線を照射することができる。
このように上記ＴＦＥ／ＰＡＶＥ共重合体が、上述した特定範囲の温度に加熱されて放射線照射されることにより、耐クラック性が向上するのは、ＴＦＥ／ＰＡＶＥ共重合体がアルコキシ基という多数の大きな側鎖を有し、これらの側鎖が低温であっても大きく分子運動することから、放射線を照射することによる効果が低温であっても充分に得られるためであると推測される。
【００３７】
上記照射温度は、上記ＴＦＥ／ＰＡＶＥ共重合体の融点以下、かつ、２００℃以上である。照射温度が２００℃以上であることによって、耐クラック性に優れた含フッ素共重合体及びフッ素樹脂成形品を得ることができる。照射温度は、２１０℃以上であることがより好ましく、２３０℃以上であることが更に好ましく、３００℃以下であることが好ましく、２７０℃以下であることがより好ましく、２６５℃以下であることが更に好ましい。上述の温度範囲であると、上記共重合体の耐クラック性がより良好となる。
上記照射温度は、ＴＦＥ／ＰＡＶＥ共重合体の融点よりも２０℃超低い温度であることが好ましく、２５℃以上低い温度であることがより好ましい。
【００３８】
上記照射温度の調整は、特に限定されず、公知の方法で行うことができる。具体的には、例えば、上記ＴＦＥ／ＰＡＶＥ共重合体を所定の温度に維持した加熱炉内で保持する方法や、ホットプレート上に載せて、ホットプレートに内蔵した加熱ヒータに通電するか、外部の加熱手段によってホットプレートを加熱する等の方法が挙げられる。
【００３９】
放射線としては、電子線、紫外線、ガンマ線、Ｘ線、中性子線、あるいは高エネルギーイオン等が挙げられる。なかでも、透過力が優れており、線量率が高く、工業的生産に好適である点で電子線が好ましい。
放射線を照射する方法としては、特に限定されず、従来公知の放射線照射装置を用いて行う方法等が挙げられる。
【００４０】
放射線の照射線量は、１０ｋＧｙ〜２５０ｋＧｙが好ましい。１０ｋＧｙ未満であると、架橋反応に関与するラジカルの発生量が不十分となり、架橋効果が十分に発現しないおそれがある。２５０ｋＧｙを超えると、主鎖切断による低分子化が起こり、機械強度が大きく低下するおそれがある。
放射線の照射線量は、２０ｋＧｙ以上がより好ましく、３０ｋＧｙ以上が更に好ましく、１００ｋＧｙ以下がより好ましく、９０ｋＧｙ以下が更に好ましく、８０ｋＧｙ以下が特に好ましい。
【００４１】
放射線の照射環境としては、特に制限されないが、酸素濃度が１０００ｐｐｍ以下であることが好ましく、酸素不存在下であることがより好ましく、真空中、又は、窒素、ヘリウム若しくはアルゴン等の不活性ガス雰囲気中であることが更に好ましい。
【００４２】
このようにＴＦＥ／ＰＡＶＥ共重合体に、特定範囲の照射温度で放射線を照射することにより、優れた耐クラック性を有する改質含フッ素共重合体を得ることができる。
本発明の改質含フッ素共重合体からなるフッ素樹脂成形品もまた、本発明の一つである。
【００４３】
また、本発明のフッ素樹脂成形品は、ＴＦＥ単位及びＰＡＶＥ単位のみからなる共重合体（ＴＦＥ／ＰＡＶＥ共重合体）を成形する工程、並びに、成形された上記共重合体に、上記共重合体の融点以下、かつ、２００℃以上の照射温度で、放射線を照射する工程を有する成形品の製造方法により得られたことを特徴とするものであることが好ましい。
そのような特定の製造方法により得られたフッ素樹脂成形品もまた、本発明の一つである。
【００４４】
本発明では、ＴＦＥ／ＰＡＶＥ共重合体を所望の形状に成形した後に、上述した照射温度で放射線照射することで、優れた耐クラック性を有する成形品を得ることができる。
上記ＴＦＥ／ＰＡＶＥ共重合体は、上述したものと同様のものが挙げられる。
【００４５】
上記ＴＦＥ／ＰＡＶＥ共重合体を成形する方法としては、特に限定されず、押出成形、射出成形、トランスファー成形、インフレーション法、圧縮成形等の公知の方法が挙げられる。これらの成形方法は、得られる成形品の形状に応じて適宜選択すればよい。
なかでも、圧縮成形、射出成形又は押出成形が好ましく、微小又は複雑な形状の成形が容易となる点で、射出成形又は押出成形がより好ましい。
押出成形としては電線被覆押出成形、チューブ押出成形、異形押出成形、フィルム押出成形、繊維押出成形等が特に最適である。
【００４６】
本発明のフッ素樹脂成形品は、上述の共重合体を成形する工程の後、放射線照射されて製造される。
所望の形状に成形された上記ＴＦＥ／ＰＡＶＥ共重合体に、上記ＴＦＥ／ＰＡＶＥ共重合体の融点以下、かつ、２００℃以上の照射温度で、放射線を照射する方法としては、上述した方法と同様の方法が挙げられる。
【００４７】
本発明のフッ素樹脂成形品はまた、必要に応じて他の成分を含んでいてもよい。他の成分としては、架橋剤、帯電防止剤、耐熱安定剤、発泡剤、発泡核剤、酸化防止剤、界面活性剤、光重合開始剤、摩耗防止剤、表面改質剤等の添加剤等を挙げることができる。
【００４８】
本発明のフッ素樹脂成形品の形状は、特に限定されず、例えば、フィルム、シート、板、ロッド、ブロック、円筒、容器、電線、チューブ、等が挙げられる。なかでも、耐クラック性の要求が厳しい点で、シートや電線が好ましく、シートがより好ましい。
上記シートの厚みは、０．０１〜１０ｍｍが好ましい。
【００４９】
本発明のフッ素樹脂成形品は、特に限定されないが、例えば、以下の用途に適用することができる：
ダイヤフラムポンプの隔膜部、ベローズ成形品、電線被覆品、半導体用部品、パッキン・シール、コピーロール用薄肉チューブ、モノフィラメント、ガスケット、光学レンズ部品、石油発掘用チューブ、サテライト用電線、原子力発電用電線、太陽電池パネルフィルム。
なかでも、ダイヤフラムポンプの隔膜部やベローズ成形品、電線被覆材等、繰り返し運動による耐クラック性が求められる箇所の部材に用いられることが好ましい。
【００５０】
本発明はまた、ＴＦＥ／ＰＡＶＥ共重合体を成形する工程、並びに、成形された上記共重合体に、上記共重合体の融点以下、かつ、２００℃以上の照射温度で、放射線を照射する工程を有することを特徴とするフッ素樹脂成形品の製造方法でもある。
上記ＴＦＥ／ＰＡＶＥ共重合体を成形する工程は、上述したＴＦＥ／ＰＡＶＥ共重合体を成形する方法と同様に行うとよい。
上記放射線を照射する工程は、上述したＴＦＥ／ＰＡＶＥ共重合体に放射線を照射する方法と同様にして行うとよい。
【００５１】
以上のように、本発明によれば、耐クラック性が向上した改質含フッ素共重合体、及び、フッ素樹脂成形品を得ることができる。
【実施例】
【００５２】
次に実施例を挙げて本発明を更に詳しく説明するが、本発明はこれらの実施例のみに限定されるものではない。
【００５３】
単量体単位の含有量、メルトフローレート（ＭＦＲ）、融点、ガラス転移温度は下記方法にて測定した。
【００５４】
（単量体単位の含有量）
各単量体単位の含有量は、１９Ｆ−ＮＭＲ法により測定した。
【００５５】
（ＭＦＲ）
ＡＳＴＭ  Ｄ１２３８に従って、メルトインデクサー（（株）安田精機製作所製）を用いて、３７２℃、５ｋｇ荷重下で内径２ｍｍ、長さ８ｍｍのノズルから１０分間あたりに流出するポリマーの質量（ｇ／１０分）を求めた。
【００５６】
（ガラス転移温度）
ＤＶＡ−２２０（アイティー計測制御株式会社製）を用いた動的粘弾性測定を行い求めた。昇温速度２℃／分、周波数１０Ｈｚで測定し、ｔａｎδ値のピークにおける温度をガラス転移温度とした。
【００５７】
（融点）
上記融点は、示差走査熱量計〔ＤＳＣ〕を用いて１０℃／分の速度で昇温したときの融解熱曲線における極大値に対応する温度である。
【００５８】
（実施例１）
テトラフルオロエチレン（ＴＦＥ）／パーフルオロ（プロピルビニルエーテル）（ＰＡＶＥ）共重合体［ＴＦＥ／ＰＡＶＥ＝９４．５／５．５（質量％）、ＭＦＲ３０ｇ／１０分、融点３０２℃、ガラス転移温度９３℃］をヒートプレス成型器で０．２１５ｍｍ厚のシート状に加工した後、幅１２．５ｍｍ、長さ１３０ｍｍの短冊状に切り取り、試験片を得た。
得られた試験片を、電子線照射装置（ＮＨＶコーポレーション社製）の電子線照射容器に収容し、その後窒素ガスを加えて容器内を窒素雰囲気下にした。容器内の温度を２４５℃まで昇温し温度が安定した後に、電子線加速電圧が３０００ｋＶ、照射線量の強度が２０ｋＧｙ／５ｍｉｎの条件で、試験片に電子線を照射した。
照射後の試験片について、下記のＭＩＴ繰り返し折り曲げ試験を行った。結果を表１に示す。
【００５９】
（ＭＩＴ繰り返し折り曲げ試験）
ＡＳＴＭ  Ｄ２１７６に準じて行った。具体的には、上記で得られた、１２．７ｍｍ、長さ１３０ｍｍの、電子線照射後の試験片を、ＭＩＴ測定器（型番１２１７６、（株）安田精機製作所製）に装着し、荷重１．２５ｋｇ、左右の折り曲げ角度各１３５度、折り曲げ回数１７５回／分の条件下で試験片を屈曲させ、試験片が切断するまでの回数（ＭＩＴ繰り返し回数）を測定した。
【００６０】
（実施例２〜９、比較例２）
表１に記載の照射温度と照射線量で電子線照射を行った点以外は、実施例１と同様にして、試験片を得て、ＭＩＴ繰り返し折り曲げ試験を行った。結果を表１に示す。
【００６１】
（比較例１）
電子線照射を行わなかった点以外は、実施例１と同様にして、試験片を得て、ＭＩＴ繰り返し折り曲げ試験を行った。結果を表１に示す。
【００６２】
（実施例１０〜１４、比較例３、４）
テトラフルオロエチレン（ＴＦＥ）／パーフルオロ（プロピルビニルエーテル）（ＰＡＶＥ）共重合体［ＴＦＥ／ＰＡＶＥ＝９９．９／０．１  （質量％）、ＭＦＲ  ０．１ｇ／１０分、融点３２０℃、ガラス転移温度１０５℃］を原料に用いた以外は、実施例１と同様にして、試験片を得た。
得られた試験片は、表２に記載の照射温度と照射線量で電子線照射を行った点以外は、実施例１と同様にしてＭＩＴ繰り返し折り曲げ試験を行った。結果を表２に示す。
【００６３】
（実施例１５〜１９、比較例５、６）
テトラフルオロエチレン（ＴＦＥ）／パーフルオロ（プロピルビニルエーテル）（ＰＡＶＥ）共重合体［ＴＦＥ／ＰＡＶＥ＝  ８８／１２（質量％）、ＭＦ４０ｇ／１０分、融点２６０℃、ガラス転移温度８０℃］を原料に用いた以外は、実施例１と同様にして、試験片を得た。
得られた試験片は、表３に記載の照射温度と照射線量で電子線照射を行った点以外は、実施例１と同様にしてＭＩＴ繰り返し折り曲げ試験を行った。結果を表３に示す。
【００６４】
（実施例２０〜２４、比較例７、８）
テトラフルオロエチレン（ＴＦＥ）／パーフルオロ（プロピルビニルエーテル）（ＰＡＶＥ）共重合体［ＴＦＥ／ＰＡＶＥ＝９４．５／５．５（質量％）、ＭＦＲ１２ｇ／１０分、融点３０２℃、ガラス転移温度９３℃］を射出成形機で０．２１５ｍｍ厚のシート状に加工した後、幅１２．５ｍｍ、長さ１３０ｍｍの短冊状に切り取り、試験片を得た。
得られた試験片は、表４に記載の照射温度と照射線量で電子線照射を行った点以外は、実施例１と同様にしてＭＩＴ繰り返し折り曲げ試験を行った。結果を表４に示す。
【００６５】
（実施例２５〜２９、比較例９、１０）
テトラフルオロエチレン（ＴＦＥ）／パーフルオロ（プロピルビニルエーテル）（ＰＡＶＥ）共重合体［ＴＦＥ／ＰＡＶＥ＝９４．５／５．５（質量％）、ＭＦＲ３ｇ／１０分、融点３０２℃、ガラス転移温度９３℃］を押出成型器で０．２１５ｍｍ厚のシート状に加工した後、幅１２．５ｍｍ、長さ１３０ｍｍの短冊状に切り取り、試験片を得た。
得られた試験片は、表５に記載の照射温度と照射線量で電子線照射を行った点以外は、実施例１と同様にしてＭＩＴ繰り返し折り曲げ試験を行った。結果を表５に示す。
【００６６】
【表１】
0005454726.tif 000002
【００６７】
【表２】
0005454726.tif 000003
【００６８】
【表３】
0005454726.tif 000004
【００６９】
【表４】
0005454726.tif 000005
【００７０】
【表５】
0005454726.tif 000006
【産業上の利用可能性】
【００７１】
本発明の改質含フッ素共重合体からなる成形品は、ダイヤフラムポンプの隔膜部又はベローズ成形品等の耐クラック性が求められる各種の用途に適用することができる。